도전성 고분자로서, 폴리아닐린 등은 주지의 재료이다.  폴리아닐린은 그 전기적 특성에 더하여, 저렴한 아닐린으로부터 비교적 간편하게 합성할 수 있고, 또한 도전성을 나타내는 상태에서 공기 등에 대하여 우수한 안정성을 나타낸다는 이점을 갖는다.폴리아닐린의 제조 방법으로는, 아닐린 또는 아닐린 유도체를 전해 산화 중합하는 방법 또는 화학 산화 중합하는 방법이 알려져 있다.전해 산화 중합에 대해서는, 전극 상에서 아닐린을 중합하는 방법이 특허문헌 1이나 특허문헌 2에 기재되어 있다.  전해 산화 중합으로는, 전기적 특성 등이 우수한 필름이 얻어지지만, 일반적으로 화학 산화 중합에 비하여 제조 비용이 높아 대량 생산에는 적합하지 않으며, 복잡한 형상의 성형체를 얻는 것도 곤란하다.한편, 화학 산화 중합에 의해, 아닐린 또는 아닐린 유도체의 도전성 중합체를 얻기 위해서는, 일반적으로 비도전성 염기 상태(소위 에메랄딘 염기 상태)의 폴리아닐린에 도펀트(도핑제)를 가하여 양성자화(protonation)하는 공정이 필요하다.  그러나, 비도전성 염기 상태의 폴리아닐린은 대부분의 유기 용제에 거의 용해되지 않기 때문에, 공업적인 제조에 적합한 것이 아니다.  또한, 양성자화 후에 생성되는 도전성의 폴리아닐린 복합체(소위 에메랄딘 염 상태)는 실질적으로 불용 불융이어서, 도전성의 복합 재료 및 그의 성형체를 간편하게 제조하는 것은 어렵다.이러한 상황 하에, 비도전성 염기 상태의 폴리아닐린의 도핑 및 도핑 후의 도전성 폴리아닐린의 유기 용제에 대한 친화성을 개선하는 방법으로서, 몇 가지의 제안이 이루어져 있다.예를 들어, 비특허문헌 1은 도데실벤젠술폰산, 캄포술폰산(CSA) 등의, 유기 용제에 친화성이 있는 양성자산을 도펀트로서 사용함으로써, 폴리아닐린이 우수한 전기적 특성을 나타내는 것을 개시한다.  특허문헌 3은 비도전성 염기 상태의 폴리아닐린을, 예를 들어 아다만탄술폰산을 도펀트로 하고, m-크레졸에 용해시키는 방법을 개시한다.  비특허문헌 2는, 예를 들어 2,2-디클로로아세트산과 같은 특수한 용매(할로겐계의 강산) 중에서, 2-아크릴아미드-2-메틸-프로판술폰산을 도펀트로 해서, 비도전성 염기 상태의 폴리아닐린을 도핑하는 방법을 개시한다.  특허문헌 4는, 비특허문헌 2와 마찬가지로, 용매로서 2,2-디클로로아세트산을 사용하고, 술포숙신산의 디(2-에틸헥실)에스테르를 도펀트로 해서, 비도전성 염기 상태의 폴리아닐린을 도핑하는 방법을 개시한다.그러나, 특허문헌 1 내지 4 및 비특허문헌 1 내지 2에 기재된 방법으로 얻어지는 도전성 폴리아닐린을 포함하는 성형체는, 전기 전도율 등의 전기적 특성이 반드시 우수하다고는 말할 수 없었다.도전성 폴리아닐린을 포함하는 성형체의 도전성을 높게 하기 위해서, 특허문헌 5는, 실질적으로 물과 혼화하지 않는 유기 용제에 용해되어 있는, (a) 양성자화된 치환 또는 비치환 폴리아닐린 복합체 및 (b) 페놀성 수산기를 갖는 화합물을 포함하는 도전성 폴리아닐린 조성물을 개시하고 있다.  또한 특허문헌 5는, (b) 페놀류 화합물의 첨가량은 (a) 양성자화된 치환 또는 비치환 폴리아닐린 복합체에 대하여 통상 0.01 내지 1000질량％, 바람직하게는 0.5 내지 500질량％의 범위라고 개시하고, 또한 톨루엔에 디이소옥틸술포숙신산나트륨 및 아닐린을 용해시키고, 염산을 첨가하고, 빙수욕으로 플라스크를 냉각하고, 과황산암모늄을 염산에 용해시킨 용액을 적하해서 아닐린의 중합을 행하는 방법을 개시한다.특허문헌 5에 있어서, 염산의 존재 하에서 아닐린의 중합을 행하는 것은, 염산의 존재 하에서 아닐린을 중합해서 도전성 폴리아닐린을 합성하는 쪽이, 보다 높은 도전성을 얻을 수 있기 때문이다.  또한, 비특허문헌 3은 염산의 존재 하에서 아닐린의 중합을 행하지 않으면 높은 분자량을 갖는 도전성 폴리아닐린을 얻을 수 없는 취지를 개시한다.일반적으로 고분자 재료에서는 분자량과 재료 물성에 밀접한 상관이 있고, 예를 들어 성막했을 때의 막 강도는 분자량이 높은 쪽이 강인해진다.  이렇게 폴리아닐린에 있어서는 염산을 사용해서 중합했을 경우에, 공업적으로 우위인 재료가 얻어진다.  한편, 전자 부품 분야에서는, 염소를 함유하는 재료를 사용하면 금속 부분이 부식될 우려가 있는 것이나, 또한 최근에는 세계적인 환경 규제 강화 때문에, 무(無)-염소가 요구되고 있는데, 특허문헌 5의 용해형 폴리아닐린 복합체는 염소 함유량이 많다는 문제가 있었다.[선행기술문헌][특허문헌](특허문헌 1) 일본 특허 공개 (소)62-230825호 공보(특허문헌 2) 일본 특허 공개 (소)62-149724호 공보(특허문헌 3) 일본 특허 공개 (평)7-70312호 공보(특허문헌 4) 일본 특허 공개 제2003-183389호 공보(특허문헌 5) 국제 공개 WO05/052058[비특허문헌](비특허문헌 1) Synthetic metals, 48, 1992, 91-97 페이지(비특허문헌 2) J.Phys.: Condens.Matter, 10, 1998, 8293-8303 페이지(비특허문헌 3) POLYMER: 30, 1989, 2305-2311.
이 문장들은 임의의 순서로 섞여 있습니다. 모든 문장을 활용하여 원본 단락의 순서와 내용을 올바른 순서로 재구성하세요.
#문장 리스트: [' 이렇게 폴리아닐린에 있어서는 염산을 사용해서 중합했을 경우에, 공업적으로 우위인 재료가 얻어진다.', ' 특허문헌 3은 비도전성 염기 상태의 폴리아닐린을, 예를 들어 아다만탄술폰산을 도펀트로 하고, m-크레졸에 용해시키는 방법을 개시한다.', ' 그러나, 비도전성 염기 상태의 폴리아닐린은 대부분의 유기 용제에 거의 용해되지 않기 때문에, 공업적인 제조에 적합한 것이 아니다.', ' 비특허문헌 2는, 예를 들어 2,2-디클로로아세트산과 같은 특수한 용매(할로겐계의 강산) 중에서, 2-아크릴아미드-2-메틸-프로판술폰산을 도펀트로 해서, 비도전성 염기 상태의 폴리아닐린을 도핑하는 방법을 개시한다.', '도전성 고분자로서, 폴리아닐린 등은 주지의 재료이다.', ' 전해 산화 중합으로는, 전기적 특성 등이 우수한 필름이 얻어지지만, 일반적으로 화학 산화 중합에 비하여 제조 비용이 높아 대량 생산에는 적합하지 않으며, 복잡한 형상의 성형체를 얻는 것도 곤란하다.한편, 화학 산화 중합에 의해, 아닐린 또는 아닐린 유도체의 도전성 중합체를 얻기 위해서는, 일반적으로 비도전성 염기 상태(소위 에메랄딘 염기 상태)의 폴리아닐린에 도펀트(도핑제)를 가하여 양성자화(protonation)하는 공정이 필요하다.', ' 폴리아닐린은 그 전기적 특성에 더하여, 저렴한 아닐린으로부터 비교적 간편하게 합성할 수 있고, 또한 도전성을 나타내는 상태에서 공기 등에 대하여 우수한 안정성을 나타낸다는 이점을 갖는다.폴리아닐린의 제조 방법으로는, 아닐린 또는 아닐린 유도체를 전해 산화 중합하는 방법 또는 화학 산화 중합하는 방법이 알려져 있다.전해 산화 중합에 대해서는, 전극 상에서 아닐린을 중합하는 방법이 특허문헌 1이나 특허문헌 2에 기재되어 있다.', ' 또한, 양성자화 후에 생성되는 도전성의 폴리아닐린 복합체(소위 에메랄딘 염 상태)는 실질적으로 불용 불융이어서, 도전성의 복합 재료 및 그의 성형체를 간편하게 제조하는 것은 어렵다.이러한 상황 하에, 비도전성 염기 상태의 폴리아닐린의 도핑 및 도핑 후의 도전성 폴리아닐린의 유기 용제에 대한 친화성을 개선하는 방법으로서, 몇 가지의 제안이 이루어져 있다.예를 들어, 비특허문헌 1은 도데실벤젠술폰산, 캄포술폰산(CSA) 등의, 유기 용제에 친화성이 있는 양성자산을 도펀트로서 사용함으로써, 폴리아닐린이 우수한 전기적 특성을 나타내는 것을 개시한다.', ' 또한 특허문헌 5는, (b) 페놀류 화합물의 첨가량은 (a) 양성자화된 치환 또는 비치환 폴리아닐린 복합체에 대하여 통상 0.01 내지 1000질량％, 바람직하게는 0.5 내지 500질량％의 범위라고 개시하고, 또한 톨루엔에 디이소옥틸술포숙신산나트륨 및 아닐린을 용해시키고, 염산을 첨가하고, 빙수욕으로 플라스크를 냉각하고, 과황산암모늄을 염산에 용해시킨 용액을 적하해서 아닐린의 중합을 행하는 방법을 개시한다.특허문헌 5에 있어서, 염산의 존재 하에서 아닐린의 중합을 행하는 것은, 염산의 존재 하에서 아닐린을 중합해서 도전성 폴리아닐린을 합성하는 쪽이, 보다 높은 도전성을 얻을 수 있기 때문이다.', ' 한편, 전자 부품 분야에서는, 염소를 함유하는 재료를 사용하면 금속 부분이 부식될 우려가 있는 것이나, 또한 최근에는 세계적인 환경 규제 강화 때문에, 무(無)-염소가 요구되고 있는데, 특허문헌 5의 용해형 폴리아닐린 복합체는 염소 함유량이 많다는 문제가 있었다.[선행기술문헌][특허문헌](특허문헌 1) 일본 특허 공개 (소)62-230825호 공보(특허문헌 2) 일본 특허 공개 (소)62-149724호 공보(특허문헌 3) 일본 특허 공개 (평)7-70312호 공보(특허문헌 4) 일본 특허 공개 제2003-183389호 공보(특허문헌 5) 국제 공개 WO05/052058[비특허문헌](비특허문헌 1) Synthetic metals, 48, 1992, 91-97 페이지(비특허문헌 2) J.Phys.: Condens.Matter, 10, 1998, 8293-8303 페이지(비특허문헌 3) POLYMER: 30, 1989, 2305-2311.', ' 특허문헌 4는, 비특허문헌 2와 마찬가지로, 용매로서 2,2-디클로로아세트산을 사용하고, 술포숙신산의 디(2-에틸헥실)에스테르를 도펀트로 해서, 비도전성 염기 상태의 폴리아닐린을 도핑하는 방법을 개시한다.그러나, 특허문헌 1 내지 4 및 비특허문헌 1 내지 2에 기재된 방법으로 얻어지는 도전성 폴리아닐린을 포함하는 성형체는, 전기 전도율 등의 전기적 특성이 반드시 우수하다고는 말할 수 없었다.도전성 폴리아닐린을 포함하는 성형체의 도전성을 높게 하기 위해서, 특허문헌 5는, 실질적으로 물과 혼화하지 않는 유기 용제에 용해되어 있는, (a) 양성자화된 치환 또는 비치환 폴리아닐린 복합체 및 (b) 페놀성 수산기를 갖는 화합물을 포함하는 도전성 폴리아닐린 조성물을 개시하고 있다.', ' 또한, 비특허문헌 3은 염산의 존재 하에서 아닐린의 중합을 행하지 않으면 높은 분자량을 갖는 도전성 폴리아닐린을 얻을 수 없는 취지를 개시한다.일반적으로 고분자 재료에서는 분자량과 재료 물성에 밀접한 상관이 있고, 예를 들어 성막했을 때의 막 강도는 분자량이 높은 쪽이 강인해진다.']